(57)【要約】【課題】固体酸化物燃料電池（ＳＯＦＣ）の長期間の使用による電圧低下を抑制し、定格運転をより長期間に亘って行うことができるとともに、ＳＯＦＣの起動運転開始時から電圧安定化までの時間の短縮化する方法を提供する。【解決手段】電気的に絶縁性であって、酸素イオン導電性を呈する電解質膜と、前記電解質膜の一方の主面側に形成された燃料極と、前記電解質膜の他方の主面側に形成された空気極とを具えた固体酸化物型燃料電池の電極活性化方法であって、前記固体酸化物燃料電池の起動運転開始時及び出力電圧の低下時において、前記燃料極を第１の雰囲気下に配置するとともに、前記空気極を第２の雰囲気下に配置する。次いで、前記燃料極及び前記空気極の少なくとも一方にパルス電圧を印加する。【選択図】図１
2013206684.tif 000002
【特許請求の範囲】
【請求項１】
電気的に絶縁性であって、酸素イオン導電性を呈する電解質膜と、前記電解質膜の一方の主面側に形成された燃料極と、前記電解質膜の他方の主面側に形成された空気極とを具えた固体酸化物型燃料電池の電極活性化方法であって、
前記固体酸化物燃料電池の起動運転開始時及び出力電圧の低下時において、前記燃料極を第１の雰囲気下に配置するとともに、前記空気極を第２の雰囲気下に配置するステップと、
前記燃料極及び前記空気極の少なくとも一方にパルス電圧を印加するステップと、
を具えることを特徴とする、固体酸化物型燃料電池の電極活性化方法。
【請求項２】
前記第１の雰囲気は不活性ガス雰囲気であり、前記第２の雰囲気は酸素ガス含有雰囲気であって、前記燃料極に前記パルス電圧を負荷することを特徴とする、請求項１に記載の固体酸化物型燃料電池の電極活性化方法。
【請求項３】
前記第１の雰囲気は不活性ガス雰囲気であり、前記第２の雰囲気は酸素ガス含有雰囲気であって、前記空気極に前記パルス電圧を負荷することを特徴とする、請求項１に記載の固体酸化物型燃料電池の電極活性化方法。
【請求項４】
前記第１の雰囲気は水素ガス含有雰囲気であり、前記第２の雰囲気は酸素ガス含有雰囲気であって、前記燃料極に前記パルス電圧を負荷することを特徴とする、請求項１に記載の固体酸化物型燃料電池の電極活性化方法。
【請求項５】
前記第１の雰囲気は水素ガス含有雰囲気であり、前記第２の雰囲気は酸素ガス含有雰囲気であって、前記空気極に前記パルス電圧を負荷することを特徴とする、請求項１に記載の固体酸化物型燃料電池の電極活性化方法。
【請求項６】
前記パルス電圧のパルス長が０．１秒から３０分であることを特徴とする、請求項１〜５のいずれか一に記載の固体酸化物型燃料電池の電極活性化方法。
【請求項７】
前記パルス電圧の電位掃引速度が５ｍＶ／秒から５００ｍＶ／秒であることを特徴とする、請求項１〜６のいずれか一に記載の固体酸化物型燃料電池の電極活性化方法。
【請求項８】
前記パルス電圧の印加時間が１０分から６０分であることを特徴とする、請求項１〜７のいずれか一に記載の固体酸化物型燃料電池の電極活性化方法。
【発明の詳細な説明】
【技術分野】
【０００１】
本発明は、固体酸化物燃料電池の電極活性化方法に関する。
【背景技術】
【０００２】
固体電解質燃料電池（Solid Oxide Fuel Cell : ＳＯＦＣ）は、通常６００〜９００℃前後の運転条件においてイオン導電性(酸素イオンもしくは水素イオン)を有する電解質膜を介して、還元剤（燃料ガス；水素若しくは炭化水素など）と酸化剤（酸素など）とを反応（燃料電池反応）させ、そのエネルギーを電気として取り出す装置である。
【０００３】
このようなＳＯＦＣを、一定負荷電流の下で長期に亘って運転した場合の電圧の経時特性を調べてみると、例えば、定電流運転開始直後から約４００時間までは電圧が徐々に上昇し、電圧が安定した後は、その電圧を比較的長期に亘って保持する。その後、さらに約７００〜２０００時間を経過すると、電圧が徐々に低下するのが一般的な挙動である。
【０００４】
発電プラント用の実用機においては、定電流運転開始から電圧が安定するまでの時間の短縮が望まれている。このため、負荷電流を低負荷の状態から高負荷の状態にまで徐々に増大させる操作を繰り返し行い、電極／電解質層界面における活性サイト（酸素イオンと還元剤（燃料ガス）との反応サイト）を増大させることによって、定格負荷運転までの時間を短縮する方法が採られている。
【０００５】
また、上記実用機においては、運転後期における電圧低下を抑制し、定格運転をより長期間に亘って行うことが望まれている。ＳＯＦＣの運転後期における電圧低下は、主としてＳＯＦＣにおける燃料極の触媒活性の低下及び燃料ガスの供給低下等に起因することが知られている。これら触媒活性の低下及び燃料ガスの供給低下は、長期間運転による加熱によってＳＯＦＣの燃料極を構成する材料が凝集し、この材料の表面積が減少すること、及び材料内の気孔率が減少することに起因している。
【０００６】
燃料極材料中の気孔率を増大させると、燃料ガスの供給を向上させることができるものの、気孔率が所定の値よりも大きくなると、燃料極材料の表面積が減少し、触媒活性が低下してしまうことになる。一方、燃料極材料の表面積を増大させると、燃料極の触媒活性を向上させることができるが、表面積が所定の値よりも大きくなると、その後の長期運転に亘る加熱によって燃料極材料が凝集してしまうことになり、当該材料中の気孔率が減少し、燃料ガスの供給を低下させてしまうことになる。すなわち、燃料極における触媒活性と燃料ガス供給とはトレードオフの関係にあり、両者を同時に向上させることは困難であった。
【０００７】
したがって、燃料極を構成する材料の凝集を抑制するために様々な手段が提案されている。例えば、燃料極をニッケルフォームあるいはニッケルフェルトから構成することが提案されている。この場合、燃料極の気孔率は、ニッケルフォームあるいはニッケルフェルトの気孔率によって予め定められるが、長期運転に亘る加熱によってニッケルフォーム等のニッケル繊維同士の凝集を避けることはできない。
【０００８】
結果として、燃料極における触媒活性と燃料ガス供給とを同時に向上させることはできず、ＳＯＦＣの長期間の使用による電圧低下を抑制することはできず、定格運転をより長期間に亘って行うこともできない。
【先行技術文献】
【特許文献】
【０００９】
【特許文献１】特表２００７−５３１９７４号
【発明の概要】
【発明が解決しようとする課題】
【００１０】
本発明が解決しようとする課題は、固体酸化物燃料電池（ＳＯＦＣ）の長期間の使用による電圧低下を抑制し、定格運転をより長期間に亘って行うことができるとともに、ＳＯＦＣの運転開始時から電圧安定化までの時間の短縮化する方法を提供することである。
【課題を解決するための手段】
【００１１】
本発明の一態様は、電気的に絶縁性であって、酸素イオン導電性を呈する電解質膜と、前記電解質膜の一方の主面側に形成された燃料極と、前記電解質膜の他方の主面側に形成された空気極とを具えた固体酸化物型燃料電池の電極活性化方法であって、前記固体酸化物燃料電池の運転開始時及び出力電圧の低下時において、前記燃料極を第１の雰囲気下に配置するとともに、前記空気極を第２の雰囲気下に配置するステップと、前記燃料極及び前記空気極の少なくとも一方にパルス電圧を印加するステップと、を具えることを特徴とする。
【発明の効果】
【００１２】
本発明によれば、固体酸化物燃料電池（ＳＯＦＣ）の長期間の使用による電圧低下を抑制し、定格運転をより長期間に亘って行うことができるとともに、ＳＯＦＣの運転開始時から電圧安定化までの時間の短縮化する方法を提供することができる。
【図面の簡単な説明】
【００１３】
【図１】第１の実施形態における固体酸化物型燃料電池（ＳＯＦＣ）の概略構成を示す断面図である。
【図２】図１に示すＳＯＦＣの電極活性化方法を行う装置の概略構成図である。
【図３】電極活性化に用いるパルス電圧の波形を示す図である。
【図４】電極活性化に用いるパルス電圧の波形を示す図である。
【図５】実施例における燃料極の活性化によるＳＯＦＣの電圧（起電力）の時間依存性を示すグラフである。
【図６】実施例における燃料極の活性化によるＳＯＦＣの電圧（起電力）の時間依存性を示すグラフである。
【発明を実施するための形態】
【００１４】
以下、図面を参照しながら実施形態に基づいて説明する。
【００１５】
（第１の実施形態）
図１は、本実施形態における固体酸化物型燃料電池（ＳＯＦＣ）の概略構成を示す断面図であり、図２は、図１に示すＳＯＦＣの電極活性化方法を行う装置の概略構成図である。
【００１６】
図１に示す電気化学セル１０は、電気的に絶縁性であって、電子絶縁性と酸素イオン導電性を呈する電解質膜１１と、この電解質膜１１の一方の主面１１Ａ側に形成された燃料極１２と、電解質膜１１の他方の主面１１Ｂ側に形成された空気極１３と、燃料極１２及び空気極１３それぞれの、電解質膜１１と反対側の主面１２Ａ及び１３Ａ側に形成された一対の集電材１４及び１５とを含む。
【００１７】
電解質膜１１は、例えば安定化ジルコニアから構成することができる。この場合、安定化剤としては、Ｙ２Ｏ３、Ｓｃ２Ｏ３、Ｙｂ２Ｏ３、Ｇｄ２Ｏ３、Ｎｄ２Ｏ３、ＣａＯ、ＭｇＯなどを挙げることができる。これらの安定化剤はジルコニア中に固溶させて使用する。また、安定化ジルコニアに代えて、ＬａＳｒＧａＭｇ酸化物、ＬａＳｒＧａＭｇＣｏ酸化物、ＬａＳｒＧａＭｇＣｏＦｅ酸化物、ＬａＳｒＧａＭｇＣｏＦｅ酸化物などのペロブスカイト型酸化物から構成することもできる。さらに、ＣｅＯ２にＳｍ２Ｏ３、Ｇｄ２Ｏ３、Ｙ２Ｏ３、Ｌａ２Ｏ３などを固溶させたセリア系電解質固溶体を用いることもできる。但し、電解質膜１１は、これらの材料に限定されるものではなく、これら以外の材料から構成してもかまわない。
【００１８】
なお、電解質膜１１の厚さは、目的に応じて任意に設定することができるが、例えば０．０１ｍｍ〜０．５ｍｍの範囲とすることができる。
【００１９】
一例として、厚さ０．０１ｍｍの８ｍｏｌ％Ｙ２Ｏ３安定化ジルコニアを用いることができる。
【００２０】
燃料極１２は、ニッケル粒子、又は酸化ニッケル粒子とセリア系及びジルコニア系の少なくとも一方のセラミック粒子とのサーメットから構成することができる。燃料極１２をサーメットから構成する場合、還元処理前において、酸化ニッケル粒子とセラミック粒子との質量混合比を、例えば６０：４０〜３０：７０とし、酸化ニッケル粒子の平均粒子径とセラミック粒子の平均粒子径との比を、例えば１００：３０〜１００：１となるようにする。なお、還元処理後において、上記酸化ニッケル粒子はニッケル粒子に変換される。なお、燃料極１２の厚さは５μｍ〜５０μｍとすることができる。
【００２１】
セリア系セラミックス粒子としては、ＣｅＯ２にＳｍ２Ｏ３、Ｇｄ２Ｏ３、Ｙ２Ｏ３、Ｌａ２Ｏ３などを固溶させたセラミックスからなる粒子を挙げることができる。また、ジルコニア系セラミックス粒子としては、ＺｒＯ２にＹ２Ｏ３、Ｓｃ２Ｏ３、Ｙｂ２Ｏ３、Ｇｄ２Ｏ３、Ｎｄ２Ｏ３、ＣａＯ、ＭｇＯなどの安定化剤を固溶させたセラミックスからなる粒子を挙げることができる。
【００２２】
一例として、平均粒子径１μｍの酸化ニッケル粒子と平均粒子径０．２μｍのイットリア安定化ジルコニア粒子とを質量混合比で５０：５０とすることができる。この場合、酸化ニッケル粒子の平均粒子径とイットリア安定化ジルコニア粒子の平均粒子径とは、１００：２０となる。また、厚さは５μｍとすることができる。
【００２３】
空気極１３は、従前より電気化学セルの酸素極として用いられている任意の材料から構成することができるが、好ましくは、一般式Ｌｎ１−ｘＡｘＢＯ３−δ（Ｌｎ＝希土類元素；Ａ＝Ｓｒ、Ｃａ、Ｂａ；Ｂ＝Ｃｒ、Ｍｎ、Ｆｅ、Ｃｏ、Ｎｉのうち少なくとも１種）で表される複合酸化物粒子から構成することができる。このような複合酸化物は酸素を効率よく解離すると同時に電子電導性を有している。したがって、燃料極１２における触媒を介した酸素イオンと、水素ガスなどとの電気化学反応を促進することができ、固体酸化物型燃料電池１０の高出力化に寄与することとなる。
【００２４】
空気極１３の厚さは、目的に応じて任意に設定することができるが、例えば０．０１ｍｍ〜１ｍｍの範囲とすることができる。
【００２５】
一例として、厚さ０．０２ｍｍのランタン・ストロンチウム・コバルト・鉄の複合酸化物（Ｌａ６Ｓｒ４Ｃｏ２Ｆｅ８Ｏ３）を用いることができる。
【００２６】
集電材１４及び１５は、通常の運転条件で酸化しないような材料から構成することが必要であり、例えば金、銀、白金などの貴金属の他、他の母材となる金属等を銀などでコーティングしたものを用いることができる。また、導電性を有するセラミック材料を用いることもできる。さらには、酸化被膜が導電性を有するようなクロム系合金も用いることができる。
【００２７】
次に、図２に示す装置を用いたＳＯＦＣ１０の電極活性化方法について説明する。
図２に示すように、ＳＯＦＣ１０の電極、すなわち燃料極１２及び空気極１３に対して、配線２１１及び２１２を介してポテンショスタット（もしくは「電源」）２１を接続し、このポテンショスタット（電源）２１に対して波形発生器２２を接続する。そして、ＳＯＦＣ１０の起動時及び出力電圧の低下時において、燃料極１２側に不活性ガスを供給し、当該燃料極１２側を不活性ガス雰囲気にするとともに、空気極１３側に酸素含有ガスを供給し、当該空気極１３側を酸素ガス含有雰囲気とする。
【００２８】
不活性ガスとしては、以下に説明するような電極活性が行われる限りにおいて特に限定されるものではないが、窒素ガスや希ガス等を用いることができ、特に安価な窒素ガスを用いることが好ましい。酸素含有ガスとしても、以下に説明するような電極活性が行われる限りにおいて特に限定されるものではなく、窒素ガス中に意図的に酸素ガスを混入したものや空気等を用いることができるが、特に安価であって、ＳＯＦＣ１０の駆動時に用いる空気が好ましい。また、酸素含有ガスとして空気を用いることにより、ＳＯＦＣ１０のシステム系において、別途のガス供給装置を設ける必要がなく、当該システム系の構成を簡略化することができる。
【００２９】
なお、本実施形態では、燃料極１２側を不活性ガス雰囲気とし、空気極１３側を酸素ガス含有雰囲気としているが、以下に説明する電極活性が行われる限りにおいて、これら電極側の雰囲気は特に限定されない。但し、真空雰囲気若しくは酸素分圧≦２０％とした場合、特に空気極１３を構成する一般式Ｌｎ１−ｘＡｘＢＯ３−δ（Ｌｎ＝希土類元素；Ａ＝Ｓｒ、Ｃａ、Ｂａ；Ｂ＝Ｃｒ、Ｍｎ、Ｆｅ、Ｃｏ、Ｎｉのうち少なくとも１種）で表される複合酸化物粒子の酸素が離脱し、空気極１３が崩壊してしまう場合がある。したがって、空気極１３を真空雰囲気若しくは酸素分圧≦２０％とすることは避けることが好ましい。
【００３０】
次いで、電源２２からポテンショスタット２１を介して、所定のパルス電圧を活性化したい側の電極、すなわち燃料極１２又は空気極１３に印加する。これによって、パルス電圧が印加された側の電極、すなわち燃料極１２又は空気極１３が活性化され、上述したＳＯＦＣ１０の起動時から一定の電圧に到達するまでの時間、すなわち定格運転となるまでの時間を短縮化することができるとともに、長期間運転後の、電圧低下を抑制することができる。
【００３１】
パルス電圧としては、図３に示すような三角波のパルス電圧あるいは図４に示すような鋸波のパルス電圧とすることができる。この場合、パルス長は０．１秒から３０分であることが好ましい。パルス長が０．１秒未満であると、電極活性の効果を十分に得られない場合があり、パルス長が３０分以上であると電極活性に長時間を要するため好ましくない。
【００３２】
パルス電圧の電位掃引速度は、５ｍＶ／秒から５００ｍＶ／秒であることが好ましい。パルス電圧の電位掃引速度が５ｍＶ／秒未満であると、電極活性の長時間を要してしまうため好ましくない。また、パルス電圧の電位掃引速度が５００ｍＶ／秒を超えると、電極活性の効果を十分に得ることができない場合がある。なお、パルス電圧の電位掃引速度は、図３及び図４に示すように、パルス電圧の上昇速度あるいは下降速度を意味する。
【００３３】
パルス電圧の印加時間は、１０分から６０分であることが好ましい。パルス電圧の印加時間が１０分未満であると、電極活性の効果が十分に得られない場合があり、パルス電圧の印加時間が６０分を超えても最早電極活性には寄与せず、単に処理時間が長時間化するため好ましくない。
【００３４】
パルス電圧の大きさ、すなわち印加電圧の大きさは、ＳＯＦＣ１０の構成等に依存するが、通常は数Ｖ程度であり、好ましくは０．１Ｖから１Ｖ程度である。また、パルス電圧の極性は単一とすることもできるが、極性を入れ替えることもできる。例えば、燃料極１２の電位が負電位となるようにマイナス極性のパルス電圧を印加した後、燃料極１２の電位が正電位となるようにプラス極性のパルス電圧を印加することもできる。なお、特に理由は明確でないが、後者のように極性を入れ替えてパルス電圧を印加することにより、特にＳＯＦＣ１０の長期間運転後の電圧減少をより効果的に回復させることができる。
【００３５】
上述のような操作によって電極、すなわち燃料極１２あるいは空気極１３が活性化されて、ＳＯＦＣ１０の起動時から一定の電圧に到達するまでの時間、すなわち定格運転となるまでの時間を短縮化することができ、長期間運転後の電圧低下を抑制することができる理由については、現在明らかとなっていない。しかしながら、上述した雰囲気中でパルス電圧を印加することにより、燃料極１２及び空気極１３を構成する材料の移動及び再配列が生じ、これによって、これら電極の表面積及び気孔率が当初設計したような最適な状態に近接した状態となり、触媒活性及びガスの供給が最適に近い状態になるためと考えられる。
【００３６】
（第２の実施形態）
第１の実施形態では、燃料極１２側を不活性ガス雰囲気とし、空気極１３側を酸素ガス含有雰囲気としたが、本実施形態では、燃料極１２側を水素ガス含有雰囲気とし、空気極１３側を酸素ガス含有雰囲気としている。水素ガス含有雰囲気としては、水素ガスと水蒸気との混合ガスや水素ガスと炭化水素ガスとの混合ガス、すなわち燃料ガスとすることができる。また、第１の実施形態で述べたように、酸素ガス含有雰囲気は、ＳＯＦＣ１０の駆動時に用いる空気とすることができる。
【００３７】
したがって、本実施形態では、ＳＯＦＣ１０の駆動時の燃料ガス及び空気を用いて電極、すなわち燃料極１２又は空気極１３を活性化することができるので、ＳＯＦＣ１０のシステム系において、別途のガス供給装置を設ける必要がなく、当該システム系の構成を簡略化することができる。
【００３８】
但し、上記活性処理中において、燃料ガスは燃料極１２において燃料電池反応（酸化／還元反応）に費やされるので、電極活性の効果は第１の実施形態の場合と比較して劣化する。
【００３９】
なお、ＳＯＦＣ１０の構成及び電極活性のための装置構成は、第１の実施形態に関する図１及び図２と同様である。また、印加するパルス電圧に関する要件も第１の実施形態と同様である。
【実施例】
【００４０】
（実施例１）
図１に示すようなＳＯＦＣ１０の燃料極１２を窒素雰囲気（窒素６０体積％＋水素４０体積％）とし、空気極１３を空気雰囲気とした後、燃料極１２に対して電位掃引速度５０ｍＶ／秒、パルス幅４０秒の三角波のパルス電圧を３０分間印加した。この操作を１サイクルとし、合計４サイクルの操作を燃料極１２に施し、燃料極１２の活性化を実施した。なお、ポテンショスタット２１により、ＳＯＦＣ１０、すなわち燃料極１２及び空気極１３間の負荷電流密度を０．１５Ａ／ｃｍ２としたところ、パルス電圧印加によって、燃料極１２の電位が空気極１３の電位を基準として、−１Ｖ〜−０．３Ｖの間で変化した。
【００４１】
電解質膜１１は、厚さ０．０１ｍｍの８ｍｏｌ％Ｙ２Ｏ３安定化ジルコニアから構成し、燃料極１２は、厚さ５μｍの、平均粒子径１μｍの酸化ニッケル粒子と平均粒子径０．２μｍのイットリア安定化ジルコニア粒子とが質量混合比で５０：５０で混合してなる多孔質層から構成した。また、空気極１３は、厚さ０．０２ｍｍのランタン・ストロンチウム・コバルト・鉄の複合酸化物（Ｌａ６Ｓｒ４Ｃｏ２Ｆｅ８Ｏ３）した。なお、本実施例の操作を簡便化するために、ＳＯＦＣ１０の集電材１４及び１５は省略した。
【００４２】
図５は、燃料極１２の活性化によるＳＯＦＣ１０の電圧（起電力）の時間依存性を示すグラフである。
【００４３】
図５から明らかなように、ＳＯＦＣ１０の起動時においては、燃料極１２に対してパルス電圧を印加することにより燃料極１２が活性化し、サイクル毎にＳＯＦＣ１０の電圧、すなわち起電力が増大し、起動から約２５０時間で定格運転状態になることが分かる（図中の太線）。一方、燃料極１２に対してパルス電圧を印加しない場合は、起動から定格運転状態になるまで約５００時間を要することが分かる（図中の細線）。したがって、上述した燃料極１２の活性化によってＳＯＦＣ１０の起動から定格運転状態までの時間が約半分に短縮されることが判明した。
【００４４】
なお、図５から明らかなように、ＳＯＦＣ１０の起動時において燃料極１２の活性化を実施しない場合は、約７００時間の運転の後に電圧が低下するが、燃料極１２の活性化を実施した場合は、約７００時間の運転の後にも電圧が低下しないことが判明した。
【００４５】
特に図示しないが、燃料極１２側の雰囲気を窒素１００％としてパルスを加えた場合は、上記実施例に比較して、起動から約２００時間で定格運転状態となり、約７００運転の後も電圧が低下しないことが判明した。すなわち、窒素１００％とすることにより、水素を含む場合と比較し、より短時間で定格運転状態となり、より長期間に亘って定格運転状態を保持できることが判明した。
【００４６】
また、特に図示しないが、上記同様の条件で空気極１３の活性化を実施したところ、燃料極１２を活性化した場合とほぼ同様の結果が得られた。
【００４７】
（実施例２）
図６は、実施例１で、ＳＯＦＣ１０の起動時に燃料極１２を、パルス電圧を印加して活性した場合の、長期運転に伴うＳＯＦＣ１０の電圧低下を示すグラフである。
【００４８】
図６に示すように、ＳＯＦＣ１０の起動時に燃料極１２を活性化した場合においても、約２５００時間が経過すると、電圧の減少が見られる。しかしながら、実施例１と同様のパルス電圧印加条件を採用し、この条件下でのパルス電圧印加を１サイクルとし、合計３サイクルのパルス電圧印加を行うことにより、上述した電圧減少が回復することが分かる。
【００４９】
また、特に図示しないが、極性を逆にしたパルス電圧を上記３サイクルのパルス電圧後に５〜１０分間印加することによって、電圧減少の回復に要する時間が１００時間程度短縮されることが判明した。
【００５０】
以上、実施例１及び実施例２から、ＳＯＦＣ１０の起動時及び出力電圧の低下時において、燃料極１２を不活性雰囲気とし、空気極１３を酸素ガス含有雰囲気とし、燃料極１２又は空気極１３に対して所定の条件でパルス電圧を印加することにより、ＳＯＦＣ１０の長期間の使用による電圧低下を抑制し、定格運転をより長期間に亘って行うことができるとともに、ＳＯＦＣ１０の運転開始時から電圧安定化までの時間の短縮出来ることが分かる。
【００５１】
以上、本発明のいくつかの実施形態を説明したが、これらの実施形態は例として掲示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５２】
１０  固体酸化物型燃料電池
１１  電解質膜
１２  燃料極
１３  空気極
１４，１５  集電材
２１  ポテンショスタット（電源）
２２  波形発生器
【図１】
2013206684.tif 000003
【図２】
2013206684.tif 000004
【図３】
2013206684.tif 000005
【図４】
2013206684.tif 000006
【図５】
2013206684.tif 000007
【図６】
2013206684.tif 000008